(57)【要約】【課題】所定の色バランスを持つカラーフィルタを用いていながら、色バランスの調節が可能なカラーフィルタ付基板を提供する。【解決手段】基板２４と、この基板２４上に配置されたカラーフィルタ２８と、このカラーフィルタ２８の表面側に形成された透明導電膜３２と、透明導電膜３２の表面側に形成された配向膜３６とを備えるカラーフィルタ付基板である。このカラーフィルタ付基板２０は、カラーフィルタ２８および配向膜３６が所定の分光特性を持っており、透明導電膜３２の膜厚の調節および種類の選択の少なくともいずれか一方によって、所望の分光特性とされている。【選択図】図１
2007102245.tif 000002
【特許請求の範囲】
【請求項１】
基板と、この基板の一面に配置され、青の領域、緑の領域及び赤の領域を含んでなるカラーフィルタと、このカラーフィルタの前記基板とは逆側に形成された透明導電膜とを、備えるカラーフィルタ付基板であって、
前記透明導電膜は、４２０ｎｍ〜４４０ｎｍの膜厚を有するとともに、前記カラーフィルタの透過率を、前記緑の領域において他色の領域より低くすることで前記カラーフィルタ付基板の総合的な色バランスをとることを特徴とするカラーフィルタ付基板。
【請求項２】
請求項１に記載のカラーフィルタ付基板と、前記カラーフィルタ付基板に対向して配置された対向基板と、前記カラーフィルタ付基板と前記対向基板との間に封入された液晶と、を有することを特徴とする液晶パネル。
【請求項３】
請求項２に記載の液晶パネルを備えることを特徴とする電子機器。
【発明の詳細な説明】
【技術分野】
【０００１】
本発明は、カラーフィルタ付基板ならびにそれを用いた液晶パネルおよび電子機器に関する。
【背景技術】
【０００２】
カラー液晶パネルにおいては、３原色に対応するそれぞれの色が各画素に対応して平面配置されたカラーフィルタを、液晶パネルを構成する一方の基板に密着させて用い、各色のフィルタを通過する光量を、液晶による制御によって、表示色に応じてコントロールすることによって色表示を行っている。
【０００３】
したがって、カラー表示の色合いを、様々な条件や、好みに合わせて変える場合には、異なった色バランスのカラーフィルタを用いることによって行うことが一般的である。そのため、様々な条件や好みに対応させるためには、多くの種類のカラーフィルタを用意する必要があった。
【０００４】
また、カラーフィルタの製造工程において発生してしまう色バランスのばらつきを所定の範囲に収めるためには、カラーフィルタを選別する以外に対応の方法がなかった。
【発明の開示】
【発明が解決しようとする課題】
【０００５】
本発明は、上記のような問題点に鑑みてなされたものであって、その目的は、所定の色バランスを持つカラーフィルタを用いていながら、色バランスの調節が可能なカラーフィルタ付基板ならびにそれを用いた液晶パネルおよび電子機器を提供することにある。
【課題を解決するための手段】
【０００６】
本発明に係るカラーフィルタ付基板は、基板と、この基板の一面に配置され、青の領域、緑の領域及び赤の領域を含んでなるカラーフィルタと、このカラーフィルタの前記基板とは逆側に形成された透明導電膜とを、備えるカラーフィルタ付基板であって、前記透明導電膜は、４２０ｎｍ〜４４０ｎｍの膜厚を有するとともに、前記カラーフィルタの透過率を、前記緑の領域において他色の領域より低くすることで前記カラーフィルタ付基板の総合的な色バランスをとることを特徴とする。
【０００７】
これによれば、透明導電膜は、４２０ｎｍ〜４４０ｎｍの膜厚を有するとともに、カラーフィルタの透過率を、緑の領域において他色の領域より低くすることでカラーフィルタ付基板の総合的な色バランスをとるとしたカラーフィルタ付基板が得られる。
【０００８】
したがって、分光特性の異なったカラーフィルタを用意することなく、好みや、様々な条件、例えば、反射型の液晶パネルを形成した場合の反射板の材質や、バックライトに用いられる光源の種類に対応した、分光特性を有するカラーフィルタ付基板を形成することができる。
【０００９】
また、製造工程において発生した色バランスのばらつきを有するカラーフィルタを用いて、カラーフィルタを選別することなく、分光特性が所定の範囲に収まったカラーフィルタ付基板を形成することができる。
【００１０】
本発明のカラーフィルタ付基板は、基板と、この基板の一面に配置されたカラーフィルタと、このカラーフィルタの前記基板とは逆側に形成された透明導電膜と、前記透明導電膜の前記基板とは逆側に形成された配向膜とを、備えるカラーフィルタ付基板であって、前記カラーフィルタと、前記透明導電膜とは、所定の分光特性を有し、前記配向膜の膜厚の調節および種類の選択の少なくともいずれか一方によって所望の分光特性としたことを特徴とする。
【００１１】
本発明の一形態によれば、配向膜の膜厚の調節および種類の選択の少なくともいずれか一方によって、所望の分光特性としたカラーフィルタ付基板が得られる。したがって、上述に記載のカラーフィルタ付基板と同様な作用効果を奏することができる。
【００１２】
本発明の一形態のカラーフィルタ付基板は、基板と、この基板の一面に配置されたカラーフィルタと、このカラーフィルタの前記基板とは逆側に形成された透明導電膜と、前記透明導電膜の前記基板とは逆側に形成された配向膜とを、備えるカラーフィルタ付基板であって、前記カラーフィルタは、所定の分光特性を有し、前記透明導電膜の膜厚の調節および種類の選択の少なくともいずれか一方と、前記配向膜の膜厚の調節および種類の選択の少なくともいずれか一方と、によって所望の分光特性としたことを特徴とする。
【００１３】
本発明の一形態によれば、透明導電膜の膜厚の調節および種類の選択の少なくともいずれか一方と、配向膜の膜厚の調節と種類の選択の少なくともいずれか一方とによって、所望の分光特性としたカラーフィルタ付基板が得られる。したがって、請求項１に記載のカラーフィルタ付基板と同様な作用効果を奏することができる。
【００１４】
本発明の一形態のカラーフィルタ付基板は、基板と、この基板の一面に配置されたカラーフィルタと、このカラーフィルタの前記基板とは逆側の面を覆う保護膜と、この保護膜の前記基板とは逆側に形成された透明導電膜と、前記透明導電膜の表面側に形成された配向膜とを、備えるカラーフィルタ付基板であって、前記カラーフィルタと、前記透明導電膜と、前記配向膜とは、所定の分光特性を有し、前記保護膜の膜厚の調節および種類の選択の少なくともいずれか一方によって所望の分光特性としたことを特徴とする。
【００１５】
本発明の一形態によれば、保護膜の膜厚の調節および種類の選択の少なくともいずれか一方によって、所望の分光特性のカラーフィルタ付基板が得られる。したがって、請求項１に記載のカラーフィルタ付基板と同様な作用効果を奏することができる。
【００１６】
本発明に係る液晶パネルは、上述のカラーフィルタ付基板と、前記カラーフィルタ付基板に対向して配置された対向基板と、前記カラーフィルタ付基板と前記対向基板との間に封入された液晶と、を有することを特徴とする。
【００１７】
本発明によれば、透明導電膜は、４２０ｎｍ〜４４０ｎｍの膜厚を有するとともに、カラーフィルタの透過率を、緑の領域において他色の領域より低くすることでカラーフィルタ付基板の総合的な色バランスをとるとした作用効果を有する液晶パネルが得られる。また、カラーフィルタ付基板を適切な分光特性とすることによって、適切な色合いのカラー表示を行うことができる液晶パネルを形成することができる。
【００１８】
本発明に係る液晶パネルは、所定の分光特性を有するカラーフィルタ付基板と、前記カラーフィルタ付基板に対向して配置され、透明導電膜が形成された対向基板と、前記カラーフィルタ付基板と前記対向基板との間に封入された液晶と、を有し、前記透明導電膜の膜厚の調節および種類の選択の少なくともいずれか一方によって、所望の分光特性としたことを特徴とする。
【００１９】
本発明によれば、対向基板に形成される透明導電膜の膜厚の調節および種類の選択によって、所望の色合いのカラー表示が可能な液晶パネルを形成することができる。
【００２０】
したがって、分光特性の異なったカラーフィルタ付基板を用意することなく、好みや、様々な条件、例えば、反射型の液晶パネルを形成した場合の反射板の材質や、バックライトに用いられる光源の種類に対応した、カラー表示が可能な液晶パネルを形成することができる。
【００２１】
また、色バランスのばらつきのあるカラーフィルタ付基板を用いて所定の色バランスを有する液晶パネルを形成することができる。
【００２２】
本発明に係る電子機器は上述の液晶パネルを備えることを特徴とする。
【００２３】
本発明によれば、透明導電膜は、４２０ｎｍ〜４４０ｎｍの膜厚を有するとともに、カラーフィルタの透過率を、緑の領域において他色の領域より低くすることでカラーフィルタ付基板の総合的な色バランスをとるとした作用効果を有する電子機器を形成することができる。
【発明を実施するための最良の形態】
【００２４】
以下、本発明の好適な実施形態について、図面を参照しながら、さらに具体的に説明する。
【００２５】
〔第１実施形態〕
＜カラーフィルタ付基板および液晶パネル＞
図１は、本実施形態の液晶パネル１０を示す部分断面図である。この図に示すように、液晶パネル１０は、カラーフィルタ付基板２０と、対向基板４０との間にＴＮ型の液晶１４が封入されて形成されている。また、カラーフィルタ付基板２０と、対向基板４０のそれぞれの外面には、偏光板１６，１６が貼付されている。
【００２６】
カラーフィルタ付基板２０は、ガラスやプラスチックなどで形成された透明な基板２４と、基板２４の内側に取り付けられたカラーフィルタ２８と、カラーフィルタ２８の基板２４とは逆側を覆う保護膜３４と、保護膜３４の基板２４とは逆側に形成された透明導電膜３２と、透明導電膜３２の表面に設けられ液晶１４に面する配向膜３６とを備えて形成されている。カラーフィルタ２８は、各画素に対応して３原色すなわち赤、緑、青、のパターンがブラックマトリックス２９を境界にして配置されて形成されている。なお、ブラックマトリックスは、例えば反射型液晶パネルのように、カラーフィルタ部分での透過光量の低下を回避したい場合など、用途によっては設けられない場合もある。図１においてカラーフィルタ２８の部分に記したアルファベットＲ、Ｇ、Ｂは、それぞれ赤、緑、青の１つの領域を示している。カラーフィルタ２８の内面側を覆う保護膜３４は、更に内面側に形成される透明導電膜３２をパターニングする際のエッチング等によってカラーフィルタ２８が影響を受けることを防ぐものである。
【００２７】
対向基板４０は、ガラスやプラスチックなどで形成された基板４２と、基板４２の内面側に形成された透明導電膜４４と、透明導電膜４４を覆い液晶１４に面する配向膜４８とを備えて形成されている。また、対向基板４０には、各画素を形成する透明導電膜４４の各領域に対応してスイッチング素子であるＭＩＭ素子（図示せず）が形成されている。
【００２８】
なお、対向基板４０を構成する基板４２の内面側に反射面を形成して反射型の液晶パネルとする場合は、基板４２は必ずしも透明である必要はなく、セラミック、シリコンウエハなどの材料を使用することもできる。この場合、基板４２の外面側に配置された偏光板１６は不要となる。
【００２９】
図２は、本実施形態のカラーフィルタ付基板２０に用いられる透明導電膜３２であるＩＴＯ（Indium Tin Oxide）膜を、１５０ｎｍ、２７０ｎｍ、４３０ｎｍのそれぞれの膜厚で形成した場合の分光特性を、波長に対する透過率のグラフとして示している。この図に示すように、透明導電膜３２は、その膜厚によって異なった分光特性を示す。
【００３０】
図３は、本実施形態のカラーフィルタ２８を構成する３原色の各色すなわち青、緑、赤の領域毎の分光特性を示している。また、同図中、太線で示したグラフは、これら３原色の領域が面配置されたカラーフィルタ２８の総合分光特性を示している。
【００３１】
図４は、図３に分光特性を示したカラーフィルタ２８と、図２に分光特性を示した１５０ｎｍの膜厚のＩＴＯ膜からなる透明導電膜３２を含んで形成された、カラーフィルタ付基板２０の一例の分光特性と、膜厚１５０ｎｍの透明導電膜３２のみの分光特性とを示す図である。なお、この膜厚のＩＴＯ膜は、面積抵抗が約１５Ω／□となる。また、同図において、赤とあるのは、カラーフィルタ２８の赤の領域に対応するカラーフィルタ付基板２０の領域における分光特性を示している。同様に、同図において、緑、青とあるのは、各色のカラーフィルタ２８の領域に対応するカラーフィルタ付基板２０の領域における分光特性を示している。また、同図中、太線で示した曲線は、このカラーフィルタ付基板２０の総合分光特性を示している。図４に示したカラーフィルタ付基板２０の一例においては、膜厚１５０ｎｍのＩＴＯ膜からなる透明導電膜３２が、波長４００ｎｍ付近の領域を除きほぼ平坦な分光特性を持っているため、このカラーフィルタ付基板２０の分光特性は、波長４００ｎｍ付近における若干の落ち込みを除き、図３に示したカラーフィルタ２８の分光特性とほぼ同様となっている。したがって、カラーフィルタ２８自体の色バランスが適切であれば、このカラーフィルタ付基板２０を用いた液晶パネル１０は、色バランスのとれた液晶パネル１０となる。
【００３２】
図５は、ＩＴＯ膜からなる透明導電膜３２が膜厚２７０ｎｍとして形成された、変形例のカラーフィルタ付基板２０の分光特性を、図４と同様に示したグラフである。なお、この膜厚のＩＴＯ膜は、面積抵抗が約７Ω／□となる。この図に示すように、ＩＴＯ膜からなる透明導電膜３２は、膜厚２７０ｎｍでは、波長４００〜５００ｎｍにおける分光特性が落ち込んでいるため、同図中、太線として示したカラーフィルタ付基板２０の総合特性も、波長４００〜５００ｎｍ付近の透過率が低い分光特性となり、残りの波長領域が強調された分光特性となる。したがって、このカラーフィルタ付基板２０を用いた液晶パネル１０は、黄色がかったカラー表示となる。その結果、色バランスのとれたカラーフィルタ２８を用いた場合でも、黄色がかった液晶パネル表示が必要な場合は、２６０〜２８０ｎｍの膜厚のＩＴＯ膜からなる透明導電膜３２を有するカラーフィルタ付基板２０とすることによって対応可能である。
【００３３】
また、何らかの理由により、カラーフィルタ２８自体の分光特性が緑色と赤色の透過率が低く青色の透過率が高いものを用いる場合には、２６０〜２８０ｎｍ付近の膜厚のＩＴＯ膜からなる透明導電膜３２を用いたカラーフィルタ付基板２０とすることによって、色バランスのとれた分光特性を有するカラーフィルタ付基板２０を形成することが可能となる。
【００３４】
さらに、光源として緑色と赤色が弱く青色が強いものを用いた液晶パネル１０の場合には、２６０〜２８０ｎｍ付近の膜厚のＩＴＯ膜からなる透明導電膜３２を用いたカラーフィルタ付基板２０を備えた液晶パネル１０とすることによって、カラー表示の色バランスがとれた液晶パネル１０を形成することができる。
【００３５】
図６は、ＩＴＯ膜からなる透明導電膜３２が膜厚４３０ｎｍとして形成された、変形例のカラーフィルタ付基板２０の分光特性を、図４と同様に示したグラフである。なお、この膜厚のＩＴＯ膜は、面積抵抗が約４Ω／□となる。この膜厚のＩＴＯ膜からなる透明導電膜３２を用いた場合には、総合特性を同図に太線で示すように、波長４００〜５００ｎｍ付近、および６００〜７００ｎｍ付近の光の透過率が低く、波長５００〜６００ｎｍ付近の透過率が高い分光特性のカラーフィルタ付基板２０となる。その結果、このカラーフィルタ付基板２０を用いて形成した液晶パネル１０は、緑がかったカラー表示となる。したがって、色バランスのとれたカラーフィルタ２８を用いた場合でも、緑色がかった液晶パネル１０の表示が必要な場合は、４２０〜４４０ｎｍの膜厚のＩＴＯ膜からなる透明導電膜３２を有するカラーフィルタ付基板２０とすることによって対応可能である。
【００３６】
また、何らかの理由により、緑色の透過率が低く赤色や青色の透過率が高い分光特性のカラーフィルタ２８を用いる場合には、４２０〜４４０ｎｍ付近の膜厚のＩＴＯ膜からなる透明導電膜３２を用いたカラーフィルタ付基板２０とすることによって、色バランスのとれた分光特性を有するカラーフィルタ付基板２０を形成することが可能となる。
【００３７】
さらに、光源として緑色が弱く赤色や青色が強いものを用いた液晶パネル１０の場合には、４２０〜４４０ｎｍ付近の膜厚のＩＴＯ膜からなる透明導電膜３２を用いたカラーフィルタ付基板２０を備えた液晶パネル１０とすることによって、カラー表示の色バランスががとれた表示が可能である。
【００３８】
なお、上記においては、透明導電膜３２の膜厚を調節することによって、適切な分光特性を有する透明導電膜３２とし、その透明導電膜３２を用いたカラーフィルタ付基板２０が所望の分光特性を備えるようにしていた。しかし、透明導電膜３２の膜厚および／あるいは種類を適切に選択することによって、所望の分光特性を有するカラーフィルタ付基板２０を形成することもできる。例えば、透明導電膜３２の材料としては、ＩＴＯに限らず、酸化錫、酸化インジウムなどの材料を使用することもできる。
【００３９】
また、上記においては、カラーフィルタ付基板２０に、カラーフィルタ２８の一面側を覆う保護膜３４が、その後に形成される透明導電膜３２のパターニングの際のエッチング等によってカラーフィルタ２８に損傷等が及ぶことを防止するために設けられた例を示した。しかしながら、透明導電膜３２が、ベタ電極として形成される場合は、エッチング工程が不要であるため、保護膜３４は必ずしも設けなくともよい。
【００４０】
上述したように、本実施形態のカラーフィルタ付基板２０は、透明導電膜３２の膜厚を調節することによって、所望の分光特性とすることができる。
【００４１】
したがって、分光特性の異なったカラーフィルタを用意することなく、好みや、様々な条件、例えば、反射型の液晶パネルを形成した場合の反射板の材質や、バックライトに用いられる光源の種類に対応した、分光特性を有するカラーフィルタ付基板２０を形成することができる。
【００４２】
また、製造工程において発生した色バランスのばらつきを有するカラーフィルタ２８を用いて、カラーフィルタ２８を選別することなく、分光特性が所定の範囲に収まったカラーフィルタ付基板２０を形成することができる。
【００４３】
なお、上記においては、カラーフィルタ付基板２０の透明導電膜３２の膜厚を調節することによって、カラーフィルタ付基板２０の分光特性を適切な特性とし、そのカラーフィルタ付基板２０を用いた液晶パネル１０が所望の色バランスとなるようにしている。しかしながら、対向基板４０の透明導電膜４４の膜厚および／あるいは種類を適切に選択し、対向基板４０に所望の分光特性を持たせることによって、液晶パネルの表示が所望の色バランスとなるようにしてもよい。
【００４４】
＜電子機器＞
図７は、本実施形態の液晶表示パネル１０を、上部筐体９１と下部筐体９２とを有する電子機器である電子手帳９０に組み込んだ状態を分解斜視図として示している。なお、図７においては、液晶表示パネル１０以外の部品を大幅に省略して描いてある。電子手帳９０は、回路基板９３上などに、表示情報出力源、表示情報処理回路、クロック発生回路などの様々な回路や、それらの回路に電力を供給する電源回路等を含んで構成される。
【００４５】
なお、本実施形態の液晶パネル１０が組み込まれる電子機器としては、電子手帳９０に限らず、ノート型パソコン、携帯電話、時計、ページャ、電卓、ＰＯＳ端末、ＩＣカード、ミニディスクプレーヤなど様々な電子機器が考えられる。
【００４６】
〔第２実施形態〕
本実施形態は、カラーフィルタ付基板２０において、透明導電膜３２ではなく保護膜３４の膜厚の調節および種類の選択の少なくとも一方によって、所望の分光特性とする点が第１実施形態と異なる。それ以外の点は、第１実施形態と同様であるので、その説明を省略する。
【００４７】
本実施形態の液晶パネル１０は、図１に模式的な断面図として示した第１実施形態の液晶パネル１０と同様な構造を有する。また、本実施形態のカラーフィルタ付基板２０に用いられるカラーフィルタ２８は、第１実施形態のカラーフィルタ２８と同様であり、第１実施形態において図３に示した分光特性を有する。
【００４８】
図８は、本実施形態のカラーフィルタ付基板２０に用いられる２種類の保護膜３４の分光特性を示すグラフである。同図中、Ａで示したグラフは、膜厚３．２μｍのアクリル樹脂で形成した保護膜３４（タイプＡ）の分光特性であり、Ｂで示したグラフは、膜厚３．２μｍのアクリル樹脂で形成した保護膜３４（タイプＢ）の分光特性である。この図に示すように、タイプＡの保護膜３４はほぼ平坦な分光特性を有するが、タイプＢの保護膜３４は、波長４００〜５００ｎｍ付近の透過率が他の領域より低い分光特性となっている。
【００４９】
図９は、タイプＢの保護膜３４と、第１実施形態の場合と同様なカラーフィルタ２８、すなわち図３で示した分光特性を有するカラーフィルタ２８とを用いて形成したカラーフィルタ付基板２０の分光特性、および、タイプＢの保護膜３４のみの分光特性を示すグラフである。同図において、赤とあるのは、カラーフィルタ２８の赤の領域に対応するカラーフィルタ付基板２０の領域における分光特性を示している。同様に、同図において、緑、青とあるのは、カラーフィルタ２８の各色の領域に対応するカラーフィルタ付基板２０の領域における分光特性を示している。また、同図中、太線は、このカラーフィルタ付基板２０の総合分光特性を示している。図８に示したカラーフィルタ付基板２０の一例においては、タイプＢの保護膜３４が、波長４００ｎｍ〜５００ｎｍ付近の領域で低い透過率となる分光特性を持っているため、このカラーフィルタ付基板２０の総合的な分光特性は、同図に太線で示すように４００〜５００ｎｍの領域では透過率が低く、５００〜７００ｎｍの領域で透過率が高い特性となる。その結果、このカラーフィルタ付基板２０を用いて、通常の条件で液晶パネル１０を形成すると、黄色みがかった表示の液晶パネル１０が得られる。したがって、若干、黄色みがかった表示が好まれる場合には、保護膜３４としてこのタイプのもの、すなわちアクリル樹脂で形成した膜厚３．０〜３．５μｍのものを使用することによって、通常のカラーフィルタ２８を用いているにも拘わらず、そのような嗜好に対応するカラーフィルタ付基板２０を形成することができる。
【００５０】
また、何らかの理由により、青色の透過率が高く緑色や赤色の透過率が低い分光特性のカラーフィルタ２８を用いる場合には、タイプＢの保護膜３４すなわちアクリル樹脂で形成した膜厚３．０〜３．５μｍの保護膜３４とともに使用することによって、色バランスのとれた分光特性を有するカラーフィルタ付基板２０を形成することが可能となる。
【００５１】
さらに、光源として青色が強く緑色や赤色が弱いものを用いた液晶パネル１０の場合には、タイプＢの保護膜３４すなわちアクリル樹脂で形成した膜厚３．０〜３．５ｎｍの保護膜３４を使用することによって、色バランスのとれた通常のカラーフィルタ２８を使用して、カラー表示の色バランスががとれた表示が可能な液晶パネル１０を形成することができる。
【００５２】
上述したように、本実施形態のカラーフィルタ付基板２０は、保護膜３４の種類を選択することによって、分光特性を調節することができる。
【００５３】
したがって、分光特性の異なったカラーフィルタを用意することなく、好みや、様々な条件、例えば、反射型の液晶パネルを形成した場合の反射板の材質や、バックライトに用いられる光源の種類に対応した、分光特性を有するカラーフィルタ付基板２０を形成することができる。
【００５４】
また、製造工程において発生した色バランスのばらつきを有するカラーフィルタ２８を用いて、カラーフィルタ２８を選別することなく、分光特性が所定の範囲に収まったカラーフィルタ付基板２０を形成することができる。
【００５５】
なお、上記においては、保護膜の厚さを一定とし適切な種類の保護膜３４を選択することによって、所望の分光特性を有するカラーフィルタ付基板２０を形成する例を示した。しかしながら、保護膜３４の種類を一定とし適切な厚さの保護膜３４とすること、あるいは、適切な厚さと種類の保護膜３４とすることによっても、所望の分光特性を有するカラーフィルタ付基板２０を形成することができる。
【００５６】
以上、本発明の実施形態を説明したが、本発明は前述した各実施形態に限定されるものではなく、本発明の要旨の範囲内または特許請求の範囲の均等範囲内で各種の変形実施が可能である。
【００５７】
例えば、上記各実施形態では、透明導電膜の膜厚および／あるいは種類を適切に選択して、または、保護膜の膜厚および／あるいは種類を適切に選択して、所望の分光特性を有するカラーフィルタ付基板を形成する例を示した。しかし、透明導電膜および保護膜の、膜厚および／あるいは種類を適切に選択することによって所望の分光特性を有するカラーフィルタ付基板を形成することもできる。
【００５８】
また、上記各実施形態においては、配向膜の選択については触れなかったが、配向膜の膜厚および／あるいは種類を適切に選択して、所望の分光特性を有するカラーフィルタ付基板を形成することもできる。さらに、透明導電膜の膜厚および／あるいは種類を適切に選択して、または、保護膜の膜厚および／あるいは種類を適切に選択するとともに、配向膜の膜厚および／あるいは種類を適切に選択して、所望の分光特性を有するカラーフィルタ付基板を形成することもできる。
【００５９】
さらに、上記各実施形態においては、ＴＮ液晶を用いたＭＩＭアクティブマトリクス型の液晶表示パネルの例を示したが、液晶表示パネルは、駆動方式で言えば、パネル自体にスイッチング素子を用いない単純マトリックス液晶表示パネルやスタティック駆動液晶表示パネル、また、ＴＦＴで代表される三端子スイッチング素子あるいはＭＩＭ以外の二端子スイッチング素子を用いたアクティブマトリックス液晶表示パネル、電気光学特性で言えば、ＳＴＮ型、相転移型、強誘電型など、種々のタイプの液晶パネルを用いることもできる。
【図面の簡単な説明】
【００６０】
【図１】第１実施形態の液晶パネルを示す部分断面図である。
【図２】第１実施形態のカラーフィルタ付基板に用いられる透明導電膜のみの分光特性を示すグラフである。
【図３】第１実施形態のカラーフィルタ付基板に用いられるカラーフィルタのみの分光特性を示すグラフである。
【図４】第１実施形態のカラーフィルタ付基板の一例の分光特性を示すグラフである。
【図５】第１実施形態のカラーフィルタ付基板の変形例の分光特性を示すグラフである。
【図６】第１実施形態のカラーフィルタ付基板の変形例の分光特性を示すグラフである。
【図７】第１実施形態の液晶パネルを用いた電子手帳を示す分解斜視図である。
【図８】第２実施形態に係るカラーフィルタ付基板に用いられる保護膜の分光特性の例を示すグラフである。
【図９】第２実施形態に係るカラーフィルタ付基板の一例の分光特性を示すグラフである。
【符号の説明】
【００６１】
１０…液晶パネル、１４…液晶、２０…カラーフィルタ付基板、２４…基板、２８…カラーフィルタ、３２…透明導電膜、３６…配向膜、４０…対向基板、９０…電子手帳（電子機器）。
【図１】
2007102245.tif 000003
【図２】
2007102245.tif 000004
【図３】
2007102245.tif 000005
【図４】
2007102245.tif 000006
【図５】
2007102245.tif 000007
【図６】
2007102245.tif 000008
【図７】
2007102245.tif 000009
【図８】
2007102245.tif 000010
【図９】
2007102245.tif 000011